(57)【特許請求の範囲】
【請求項１】
インジウムとガリウムと亜鉛および酸素からなる酸化物へのダメージを抑えて、インジウムとガリウムと亜鉛および酸素からなる酸化物上に形成された銅または銅を主成分とする金属をエッチングするための液体組成物であって、（Ａ）過酸化水素、（Ｂ）フッ素原子を含有しない酸（Ｃ成分を除く）、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物、および（Ｄ）水を含み、かつｐＨ値が５以下であることを特徴とする液体組成物。
【請求項２】
（Ｂ）フッ素原子を含有しない酸が、（Ｂ１）硝酸、硫酸、リン酸および塩酸からなる群より選ばれる１種以上の化合物である請求項１に記載の液体組成物。
【請求項３】
（Ｂ）フッ素原子を含有しない酸が、（Ｂ１）硝酸、硫酸、リン酸および塩酸からなる群より選ばれる１種以上の化合物と、（Ｂ２）メタンスルホン酸、アミド硫酸、酢酸、グリコール酸、乳酸、マロン酸、マレイン酸、コハク酸、リンゴ酸、酒石酸およびクエン酸からなる群より選ばれる１種以上の化合物との組み合わせである、請求項１に記載の液体組成物。
【請求項４】
前記液体組成物中の（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物の含有量が、０．００１質量％〜０．１質量％の範囲内である、請求項１から３のいずれか一項に記載の液体組成物。
【請求項５】
前記液体組成物中の（Ａ）過酸化水素の含有量が、２質量％〜１０質量％の範囲内である、請求項１から４のいずれか一項に記載の液体組成物。
【請求項６】
前記液体組成物中の（Ｂ）フッ素原子を含有しない酸（Ｃ成分を除く）の含有量が、１質量％〜１０質量％の範囲内である、請求項１から５のいずれか一項に記載の液体組成物。
【請求項７】
（Ｃ）ホスホン酸類がアミノメチルホスホン酸、ｎ−ヘキシルホスホン酸、１−オクチルホスホン酸、アミノトリ（メチレンホスホン酸）、ヒドロキシエチリデン−１，１−ビスホスホン酸、Ｎ，Ｎ，Ｎ'，Ｎ'−エチレンジアミンテトラキス（メチレンホスホン酸）、１，２−プロパンジアミンテトラ（メチレンホスホン酸）、ジエチレントリアミンペンタ（メチレンホスホン酸）、ビス（ヘキサメチレン）トリアミンペンタ（メチレンホスホン酸）、およびペンタエチレンヘキサミンオクタ（メチレンホスホン酸）からなる群より選ばれる１種以上の化合物である、請求項１から６のいずれか一項に記載の液体組成物。
【請求項８】
（Ｃ）リン酸エステル類がモノエチルホスフェート、ジエチルホスフェートおよびエチレングリコールホスフェートからなる群より選ばれる１種以上の化合物である、請求項１から７のいずれか一項に記載の液体組成物。
【請求項９】
さらに過酸化水素安定剤としてフェニル尿素、フェニルグリコール、フェニルエチレングリコール、フェノールスルホン酸、アセトアニリド、フェナセチン、アセトアミドフェノール、ヒドロキシ安息香酸、ｐ−アミノ安息香酸、ｐ−アミノフェノール、３，５−ジアミノ安息香酸、スルファニル酸、アニリン、Ｎ−メチルアニリン、８−ヒドロキシキノリン、ｏ−アセトトルイド、ｍ−アセトトルイド、ジフェニルアミン、フェノール、アニソールからなる群より選ばれる１種以上のフェニル基を有する過酸化水素安定剤を含む、請求項１から８のいずれか一項に記載の液体組成物。
【請求項１０】
インジウムとガリウムと亜鉛および酸素からなる酸化物上に形成された銅または銅を主成分とする金属と、モリブデンまたはモリブデンを主成分とする金属とをエッチングするためのものである、請求項１から９のいずれか一項に記載の液体組成物。
【請求項１１】
請求項１から１０のいずれか一項に記載の液体組成物をインジウムとガリウムと亜鉛および酸素からなる酸化物上に形成された銅または銅を主成分とする金属に接触させ、銅または銅を主成分とする金属をエッチングする方法。
【請求項１２】
インジウムとガリウムと亜鉛および酸素からなる酸化物上に保護層を介することなく形成された銅または銅を主成分とする金属をエッチングする方法である、請求項１１に記載の方法。
【請求項１３】
請求項１から１０のいずれか一項に記載の液体組成物をインジウムとガリウムと亜鉛および酸素からなる酸化物上に形成された銅または銅を主成分とする金属化合物と、モリブデンまたはモリブデンを主成分とする金属に接触させ、銅または銅を主成分とする金属と、モリブデンまたはモリブデンを主成分とする金属をエッチングする方法。
【請求項１４】
インジウムとガリウムと亜鉛および酸素からなる酸化物上に保護層を介することなく形成された銅または銅を主成分とする金属と、モリブデンまたはモリブデンを主成分とする金属とをエッチングする方法である、請求項１３に記載の方法。
【発明の詳細な説明】
【技術分野】
【０００１】
本発明は、インジウムとガリウムと亜鉛および酸素からなる酸化物（ＩＧＺＯ）上に形成された銅または銅を主成分とする金属化合物のエッチングに用いられ、ＩＧＺＯへのダメージを抑えて銅または銅を主成分とする金属化合物をエッチングする液体組成物と、これを用いたエッチング方法、ならびにこの方法により製造された基板に関する。
【背景技術】
【０００２】
近年、電子機器の小型化、軽量化および低消費電力化が進む中で、特に液晶ディスプレイやエレクトロルミネッセンスディスプレイ等表示デバイスの分野においては、半導体層の材料として、各種の酸化物半導体材料の開発が行われている。
【０００３】
酸化物半導体材料は、主にインジウム、ガリウム、亜鉛および錫等から構成され、インジウム・ガリウム・亜鉛酸化物（ＩＧＺＯ）、インジウム・ガリウム酸化物（ＩＧＯ）、インジウム・錫・亜鉛酸化物（ＩＴＺＯ）、インジウム・ガリウム・亜鉛・錫酸化物（ＩＧＺＴＯ）、ガリウム・亜鉛酸化物（ＧＺＯ）、亜鉛・錫酸化物（ＺＴＯ）等、種々の組成が検討されている。この中でも特にＩＧＺＯについての検討が盛んに行われている。
【０００４】
前記ＩＧＺＯを例えば、薄膜トランジスタ（ＴＦＴ；Ｔｈｉｎ  Ｆｉｌｍ  Ｔｒａｎｓｉｓｔｏｒ）等の電子素子として用いる場合、ＩＧＺＯは、スパッタ法などの成膜プロセスを用いてガラス等の基板上に形成される。次いで、レジスト等をマスクにしてエッチングすることで電極パタ−ンが形成される。さらにその上に、銅（Ｃｕ）やモリブデン（Ｍｏ）等がスパッタ法などの成膜プロセスを用いて形成され、次いで、レジスト等をマスクにしてエッチングすることでソース・ドレイン配線が形成される。このエッチングする方法には湿式（ウェット）法と乾式（ドライ）法があるが、ウェット法ではエッチング液が使用される。
【０００５】
ＩＧＺＯは酸やアルカリによって容易にエッチングされることが一般に知られており、これらのエッチング液を用いてソース・ドレイン配線を形成する際に下地であるＩＧＺＯが腐食しやすい傾向がある。このＩＧＺＯの腐食により、ＴＦＴの電気特性が劣化する場合がある。したがって、通常はＩＧＺＯ上に保護層を形成した後、ソース・ドレイン配線を形成するエッチストッパ型構造（図１参照）が採用されているが、製造が煩雑となり、その結果としてコストの増大につながっている。そこで、保護層を必要としないバックチャネルエッチ型構造（図２参照）を採用するため、ＩＧＺＯへのダメージを抑えて、各種配線材料をエッチング可能なエッチング液が望まれている。
【０００６】
特許文献１（国際公開第２０１１／０２１８６０号）では、（Ａ）過酸化水素を５．０〜２５．０重量％、（Ｂ）フッ素化合物を０．０１〜１．０重量％、（Ｃ）アゾール化合物を０．１〜５．０重量％、（Ｄ）ホスホン酸誘導体またはその塩からなる群から選ばれた１種以上の化合物を０．１〜１０．０重量％、（Ｅ）水、からなるエッチング液を用いて、銅を主成分とする金属膜をエッチングする方法が開示されている。
しかしながら、特許文献１に開示されたエッチング液は、過酸化水素、フッ素化合物、アゾール化合物およびホスホン酸誘導体またはその塩からなるが、ホスホン酸誘導体またはその塩は過酸化水素の安定化のために添加しており、インジウムとガリウムと亜鉛および酸素からなる酸化物（ＩＧＺＯ）へのダメージについては言及していない。過酸化水素、フッ素化合物、アゾール化合物および１−ヒドロキシエチリデン−１，１−ジホスホン酸を配合した液体組成物についてはＩＧＺＯへのダメージが確認され（比較例１３を参照）、ＩＧＺＯへのダメージを抑えて金属化合物をエッチングする液体組成物としては不十分である。
【０００７】
特許文献２（国際公開第２００９／０６６７５０号）では、アルカリを含有する水溶液からなるアルカリ性のエッチング液組成物を用いることにより、アモルファス酸化物膜と、アルミニウム（Ａｌ）、Ａｌ合金、銅（Ｃｕ）、Ｃｕ合金、銀（Ａｇ）およびＡｇ合金からなる群から選ばれた少なくとも１つからなる金属膜とを含む積層膜のエッチングにおいて、該金属膜を選択的にエッチングできるとしている。
しかしながら、特許文献２に開示されたエッチング液組成物は、アルカリを含有する水溶液からなるアルカリ性のエッチング液組成物としているが、過酸化水素、およびアンモニアを配合した液体組成物についてはＩＧＺＯへのダメージが確認され（比較例１４を参照）、ＩＧＺＯへのダメージを抑えて金属化合物をエッチングする液体組成物としては不十分である。
特許文献３（国際公開第２０１３／０１５３２２号）では、過酸化水素、硫酸または硝酸などの無機酸、コハク酸などの有機酸、エタノールアミンなどのアミン化合物、および、５−アミノ−１Ｈ−テトラゾールなどのアゾール類を含むエッチング液を用いることにより、半導体層へのダメージを低減させて銅／モリブデン系多層薄膜を選択的にエッチングできることが記載されている。
しかしながら、低ｐＨ領域ではＩＧＺＯなどの半導体層にダメージを与えてしまうため、特許文献３に開示されたエッチング液は、ｐＨ２．５〜５の範囲に調整して使用することを要している。
【先行技術文献】
【特許文献】
【０００８】
【特許文献１】国際公開第２０１１／０２１８６０号
【特許文献２】国際公開第２００９／０６６７５０号
【特許文献３】国際公開第２０１３／０１５３２２号
【発明の概要】
【発明が解決しようとする課題】
【０００９】
本発明の課題は、ＩＧＺＯへのダメージを抑えて、ＩＧＺＯ上に形成された銅または銅を主成分とする金属化合物をエッチングする液体組成物と、これを用いてＩＧＺＯ上に形成された銅または銅を主成分とする金属化合物に接触させることを特徴とするエッチング方法、ならびに該エッチング方法を適用して製造される基板を提供することである。
【課題を解決するための手段】
【００１０】
本発明者らは上記課題を解決するため検討を行った結果、（Ａ）過酸化水素、（Ｂ）フッ素原子を含有しない酸、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物、および（Ｄ）水を含み、かつｐＨ値が５以下であることを特徴とする液体組成物において、上記課題を解決できることを見出した。
本発明は、かかる知見に基づいて完成したものである。すなわち、本発明は下記のとおりである。
【００１１】
［１］インジウムとガリウムと亜鉛および酸素からなる酸化物上に形成された銅または銅を主成分とする金属化合物をエッチングする液体組成物であって、（Ａ）過酸化水素、（Ｂ）フッ素原子を含有しない酸（Ｃ成分を除く）、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物、および（Ｄ）水を含み、かつｐＨ値が５以下であることを特徴とする液体組成物。
［２］インジウムとガリウムと亜鉛および酸素からなる酸化物上に形成された銅または銅を主成分とする金属化合物と、モリブデンまたはモリブデンを主成分とする金属化合物とをエッチングすることを特徴とする第１項に記載の液体組成物。
［３］（Ｂ）フッ素原子を含有しない酸が硝酸、硫酸、リン酸、塩酸、メタンスルホン酸、アミド硫酸、酢酸、グリコール酸、乳酸、マロン酸、マレイン酸、コハク酸、リンゴ酸、酒石酸およびクエン酸からなる群より選ばれる１種以上の化合物である第１項に記載の液体組成物。
［４］（Ｃ）ホスホン酸類がアミノメチルホスホン酸、ｎ−ヘキシルホスホン酸、１−オクチルホスホン酸、アミノトリ（メチレンホスホン酸）、ヒドロキシエチリデン−１，１−ビスホスホン酸、Ｎ，Ｎ，Ｎ'，Ｎ'−エチレンジアミンテトラキス（メチレンホスホン酸）、１，２−プロパンジアミンテトラ（メチレンホスホン酸）、ジエチレントリアミンペンタ（メチレンホスホン酸）、ビス（ヘキサメチレン）トリアミンペンタ（メチレンホスホン酸）、およびペンタエチレンヘキサミンオクタ（メチレンホスホン酸）からなる群より選ばれる１種以上の化合物である第１項に記載の液体組成物。
［５］（Ｃ）リン酸エステル類がモノエチルホスフェート、ジエチルホスフェートおよびエチレングリコールホスフェートからなる群より選ばれる１種以上の化合物である第１項に記載の液体組成物。
［６］さらに過酸化水素安定剤としてフェニル尿素、フェニルグリコール、フェニルエチレングリコール、フェノールスルホン酸、アセトアニリド、フェナセチン、アセトアミドフェノール、ヒドロキシ安息香酸、ｐ−アミノ安息香酸、ｐ−アミノフェノール、３，５−ジアミノ安息香酸、スルファニル酸、アニリン、Ｎ−メチルアニリン、８−ヒドロキシキノリン、ｏ−アセトトルイド、ｍ−アセトトルイド、ジフェニルアミン、フェノール、アニソールからなる群より選ばれる１種以上のフェニル基を有する過酸化水素安定剤を含む第１項に記載の液体組成物。
［７］第１項〜第６項のいずれかに記載の液体組成物をインジウムとガリウムと亜鉛および酸素からなる酸化物上に形成された銅または銅を主成分とする金属化合物に接触させ、銅または銅を主成分とする金属化合物をエッチングする方法。
［８］第１項〜第６項のいずれかに記載の液体組成物をインジウムとガリウムと亜鉛および酸素からなる酸化物上に形成された銅または銅を主成分とする金属化合物と、モリブデンまたはモリブデンを主成分とする金属化合物に接触させ、銅または銅を主成分とする金属化合物と、モリブデンまたはモリブデンを主成分とする金属化合物をエッチングする方法。
［９］第７項に記載のエッチング方法を適用して、インジウムとガリウムと亜鉛および酸素からなる酸化物上に形成された銅または銅を主成分とする金属化合物をエッチングすることにより製造される基板。
［１０］第８項に記載のエッチング方法を適用して、インジウムとガリウムと亜鉛および酸素からなる酸化物上に形成された銅または銅を主成分とする金属化合物と、モリブデンまたはモリブデンを主成分とする金属化合物をエッチングすることにより製造される基板。
本発明の好ましい態様は下記のとおりである。
［１］インジウムとガリウムと亜鉛および酸素からなる酸化物上に形成された銅または銅を主成分とする金属化合物をエッチングするための液体組成物であって、（Ａ）過酸化水素、（Ｂ）フッ素原子を含有しない酸（Ｃ成分を除く）、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物、および（Ｄ）水を含み、かつｐＨ値が５以下であることを特徴とする液体組成物。
［２］（Ｂ）フッ素原子を含有しない酸が、（Ｂ１）硝酸、硫酸、リン酸および塩酸からなる群より選ばれる１種以上の化合物である、［１］に記載の液体組成物。
［３］（Ｂ）フッ素原子を含有しない酸が、（Ｂ１）硝酸、硫酸、リン酸および塩酸からなる群より選ばれる１種以上の化合物と、（Ｂ２）メタンスルホン酸、アミド硫酸、酢酸、グリコール酸、乳酸、マロン酸、マレイン酸、コハク酸、リンゴ酸、酒石酸およびクエン酸からなる群より選ばれる１種以上の化合物との組み合わせである、［１］に記載の液体組成物。
［４］前記液体組成物中の（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物の含有量が、０．００１質量％〜０．１質量％の範囲内である、［１］から［３］のいずれか一項に記載の液体組成物。
［５］前記液体組成物中の（Ａ）過酸化水素の含有量が、２質量％〜１０質量％の範囲内である、［１］から［４］のいずれか一項に記載の液体組成物。
［６］前記液体組成物中の（Ｂ）フッ素原子を含有しない酸（Ｃ成分を除く）の含有量が、１質量％〜１０質量％の範囲内である、［１］から［５］のいずれか一項に記載の液体組成物。
［７］（Ｃ）ホスホン酸類がアミノメチルホスホン酸、ｎ−ヘキシルホスホン酸、１−オクチルホスホン酸、アミノトリ（メチレンホスホン酸）、ヒドロキシエチリデン−１，１−ビスホスホン酸、Ｎ，Ｎ，Ｎ'，Ｎ'−エチレンジアミンテトラキス（メチレンホスホン酸）、１，２−プロパンジアミンテトラ（メチレンホスホン酸）、ジエチレントリアミンペンタ（メチレンホスホン酸）、ビス（ヘキサメチレン）トリアミンペンタ（メチレンホスホン酸）、およびペンタエチレンヘキサミンオクタ（メチレンホスホン酸）からなる群より選ばれる１種以上の化合物である、［１］から［６］のいずれか一項に記載の液体組成物。
［８］（Ｃ）リン酸エステル類がモノエチルホスフェート、ジエチルホスフェートおよびエチレングリコールホスフェートからなる群より選ばれる１種以上の化合物である、［１］から［７］のいずれか一項に記載の液体組成物。
［９］さらに過酸化水素安定剤としてフェニル尿素、フェニルグリコール、フェニルエチレングリコール、フェノールスルホン酸、アセトアニリド、フェナセチン、アセトアミドフェノール、ヒドロキシ安息香酸、ｐ−アミノ安息香酸、ｐ−アミノフェノール、３，５−ジアミノ安息香酸、スルファニル酸、アニリン、Ｎ−メチルアニリン、８−ヒドロキシキノリン、ｏ−アセトトルイド、ｍ−アセトトルイド、ジフェニルアミン、フェノール、アニソールからなる群より選ばれる１種以上のフェニル基を有する過酸化水素安定剤を含む、［１］から［８］のいずれか一項に記載の液体組成物。
［１０］インジウムとガリウムと亜鉛および酸素からなる酸化物上に形成された銅または銅を主成分とする金属化合物と、モリブデンまたはモリブデンを主成分とする金属化合物とをエッチングするためのものである、［１］から［９］のいずれか一項に記載の液体組成物。
［１１］インジウムとガリウムと亜鉛および酸素からなる酸化物上に形成された銅または銅を主成分とする金属化合物をエッチングする方法であって、（Ａ）過酸化水素、（Ｂ）フッ素原子を含有しない酸（Ｃ成分を除く）、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物、および（Ｄ）水を含み、かつｐＨ値が５以下である液体組成物を、インジウムとガリウムと亜鉛および酸素からなる酸化物上に形成された銅または銅を主成分とする金属化合物に接触させ、銅または銅を主成分とする金属化合物をエッチングする方法。
［１２］インジウムとガリウムと亜鉛および酸素からなる酸化物上に保護層を介することなく形成された銅または銅を主成分とする金属化合物をエッチングする方法である、［１１］に記載の方法。
［１３］インジウムとガリウムと亜鉛および酸素からなる酸化物上に形成された、銅または銅を主成分とする金属化合物と、モリブデンまたはモリブデンを主成分とする金属化合物とをエッチングする方法であって、（Ａ）過酸化水素、（Ｂ）フッ素原子を含有しない酸（Ｃ成分を除く）、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物、および（Ｄ）水を含み、かつｐＨ値が５以下である液体組成物をインジウムとガリウムと亜鉛および酸素からなる酸化物上に形成された銅または銅を主成分とする金属化合物と、モリブデンまたはモリブデンを主成分とする金属化合物に接触させ、銅または銅を主成分とする金属化合物と、モリブデンまたはモリブデンを主成分とする金属化合物をエッチングする方法。
［１４］インジウムとガリウムと亜鉛および酸素からなる酸化物上に保護層を介することなく形成された銅または銅を主成分とする金属化合物と、モリブデンまたはモリブデンを主成分とする金属化合物とをエッチングする方法である、［１３］に記載の方法。
［１５］（Ｂ）フッ素原子を含有しない酸が、（Ｂ１）硝酸、硫酸、リン酸および塩酸からなる群より選ばれる１種以上の化合物である、［１１］から［１４］のいずれか一項に記載の液体組成物。
［１６］（Ｂ）フッ素原子を含有しない酸が、（Ｂ１）硝酸、硫酸、リン酸および塩酸からなる群より選ばれる１種以上の化合物と、（Ｂ２）メタンスルホン酸、アミド硫酸、酢酸、グリコール酸、乳酸、マロン酸、マレイン酸、コハク酸、リンゴ酸、酒石酸およびクエン酸からなる群より選ばれる１種以上の化合物との組み合わせである、［１１］から［１４］のいずれか一項に記載の液体組成物。
［１７］前記液体組成物中の（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物の含有量が、０．００１質量％〜０．１質量％の範囲内である、［１１］から［１６］のいずれか一項に記載の液体組成物。
［１８］前記液体組成物中の（Ａ）過酸化水素の含有量が、２質量％〜１０質量％の範囲内である、［１１］から［１７］のいずれか一項に記載の液体組成物。
［１９］前記液体組成物中の（Ｂ）フッ素原子を含有しない酸（Ｃ成分を除く）の含有量が、１質量％〜１０質量％の範囲内である、［１１］から［１８］のいずれか一項に記載の液体組成物。
［２０］（Ｃ）ホスホン酸類がアミノメチルホスホン酸、ｎ−ヘキシルホスホン酸、１−オクチルホスホン酸、アミノトリ（メチレンホスホン酸）、ヒドロキシエチリデン−１，１−ビスホスホン酸、Ｎ，Ｎ，Ｎ'，Ｎ'−エチレンジアミンテトラキス（メチレンホスホン酸）、１，２−プロパンジアミンテトラ（メチレンホスホン酸）、ジエチレントリアミンペンタ（メチレンホスホン酸）、ビス（ヘキサメチレン）トリアミンペンタ（メチレンホスホン酸）、およびペンタエチレンヘキサミンオクタ（メチレンホスホン酸）からなる群より選ばれる１種以上の化合物である、［１１］から［１９］のいずれか一項に記載の液体組成物。
［２１］（Ｃ）リン酸エステル類がモノエチルホスフェート、ジエチルホスフェートおよびエチレングリコールホスフェートからなる群より選ばれる１種以上の化合物である、［１１］から［２０］のいずれか一項に記載の液体組成物。
［２２］さらに過酸化水素安定剤としてフェニル尿素、フェニルグリコール、フェニルエチレングリコール、フェノールスルホン酸、アセトアニリド、フェナセチン、アセトアミドフェノール、ヒドロキシ安息香酸、ｐ−アミノ安息香酸、ｐ−アミノフェノール、３，５−ジアミノ安息香酸、スルファニル酸、アニリン、Ｎ−メチルアニリン、８−ヒドロキシキノリン、ｏ−アセトトルイド、ｍ−アセトトルイド、ジフェニルアミン、フェノール、アニソールからなる群より選ばれる１種以上のフェニル基を有する過酸化水素安定剤を含む、［１１］から［２１］のいずれか一項に記載の液体組成物。
【発明の効果】
【００１２】
本発明によれば、インジウムとガリウムと亜鉛および酸素からなる酸化物（ＩＧＺＯ）へのダメージを抑えて、ＩＧＺＯ上に形成された銅または銅を主成分とする金属化合物をエッチングする液体組成物と、これをＩＧＺＯ上に形成された銅または銅を主成分とする金属化合物に接触させることを特徴とするエッチング方法、ならびに該エッチング方法を適用して製造される基板を提供することができる。また、該エッチング方法はＩＧＺＯへのダメージを抑えることが可能なため、ＩＧＺＯ上への保護層の形成が不要となることから、製造工程の簡略化と製造コストを大幅に低減することができ、高い生産性を実現することができる。本発明の液体組成物は、低ｐＨ領域（ｐＨ値５以下、好ましくは０〜５）においてもＩＧＺＯへのダメージを抑えながら、ＩＧＺＯ上に形成された銅または銅を主成分とする金属化合物をエッチングすることができる。低ｐＨ領域で本発明の液体組成物を使用すると、銅の溶解能力が高く、薬液の液寿命がより長くなることが期待される。
【図面の簡単な説明】
【００１３】
【図１】エッチストッパ型ＴＦＴ断面構造の模式図である。図１では、ガラス基板１上に、ゲート電極２及びゲート絶縁膜３が形成され、その上にＩＧＺＯ半導体層９、エッチングストッパ層１０、ソース電極６ａ及びドレイン電極６ｂが形成され、さらにその上に保護層７及び透明電極８が形成されている。
【図２】バックチャネルエッチ型ＴＦＴ断面構造の模式図である。図２では、ガラス基板１上に、ゲート電極２及びゲート絶縁膜３が形成され、その上にＩＧＺＯ半導体層９、ソース電極６ａ及びドレイン電極６ｂが形成され、さらにその上に保護層７及び透明電極８が形成されている。ここでは、ＩＧＺＯ半導体層９上にエッチングストッパ層などの保護層を介することなく配線材料が形成され、エッチング処理によりソース電極６ａ及びドレイン電極６ｂが形成されている。
【発明を実施するための形態】
【００１４】
＜液体組成物＞
本発明の液体組成物は、（Ａ）過酸化水素、（Ｂ）フッ素原子を含有しない酸（Ｃ成分を除く）、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物、および（Ｄ）水を含み、かつｐＨ値が５以下であることを特徴とする。
【００１５】
（Ａ）過酸化水素
本発明の液体組成物において、過酸化水素（以下、Ａ成分ということがある）は酸化剤として銅を酸化する機能を有し、またモリブデンに対しては酸化溶解する機能を有する。該液体組成物中の過酸化水素の含有量は、好ましくは１質量％以上であり、より好ましくは２質量％以上であり、さらに好ましくは３質量％以上であり、好ましくは３０質量％以下であり、より好ましくは２０質量％以下であり、さらに好ましくは１０質量％以下であり、特に好ましくは８質量％以下である。例えば、該液体組成物中の過酸化水素の含有量は、好ましくは１〜３０質量％であり、より好ましくは２〜２０質量％、さらに好ましくは２〜１０質量％、特に好ましくは３〜８質量％である。過酸化水素の含有量が上記の範囲内であれば、銅およびモリブデン等を含む金属化合物に対して良好なエッチングレートが確保でき、金属化合物のエッチング量の制御が容易となるので好ましい。
【００１６】
（Ｂ）フッ素原子を含有しない酸
本発明の液体組成物において、フッ素原子を含有しない酸（以下、Ｂ成分ということがある。ただし、Ｃ成分を除く）は、（Ａ）過酸化水素により酸化した銅を溶解させるものである。
Ｂ成分としては、硝酸、硫酸、リン酸、塩酸、メタンスルホン酸、アミド硫酸、酢酸、グリコール酸、乳酸、マロン酸、マレイン酸、コハク酸、リンゴ酸、酒石酸、クエン酸などが好ましく挙げられ、さらに好ましくは硝酸、硫酸、メタンスルホン酸、アミド硫酸、酢酸であり、なかでも硝酸、硫酸が特に好ましい。
これらを単独で、あるいは複数を混合して用いることができる。
これらの中でも、本発明において、（Ｂ）フッ素原子を含有しない酸は、（Ｂ１）硝酸、硫酸、リン酸および塩酸からなる群より選ばれる１種以上の化合物を含むことが好ましい。また、（Ｂ）フッ素原子を含有しない酸は、（Ｂ１）硝酸、硫酸、リン酸および塩酸からなる群より選ばれる１種以上の化合物と、（Ｂ２）メタンスルホン酸、アミド硫酸、酢酸、グリコール酸、乳酸、マロン酸、マレイン酸、コハク酸、リンゴ酸、酒石酸およびクエン酸からなる群より選ばれる１種以上の化合物との組み合わせであることが好ましい。
【００１７】
該液体組成物中のＢ成分の含有量は、好ましくは０．０１質量％以上であり、より好ましくは０．１質量％以上であり、さらに好ましくは０．５質量％以上であり、特に好ましくは１質量％以上であり、好ましくは３０質量％以下であり、より好ましくは２０質量％以下であり、さらに好ましくは１５質量％以下であり、特に好ましくは１０質量％以下である。例えば、該液体組成物中のＢ成分の含有量は、好ましくは０．０１〜３０質量％であり、より好ましくは０．１〜２０質量％、さらに好ましくは０．５〜１５質量％であり、特に好ましくは１〜１０質量％である。Ｂ成分の含有量が上記の範囲内であれば、金属に対する良好なエッチングレートならびに良好な銅の溶解性を得ることができる。
【００１８】
（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる化合物
本発明の液体組成物において、ホスホン酸類、リン酸エステル類、１Ｈ−テトラゾール−１−酢酸、１Ｈ−テトラゾール−５−酢酸および４−アミノ−１，２，４−トリアゾールからなる群より選ばれる化合物（以下、Ｃ成分ということがある）は、ＩＧＺＯのエッチングレートを抑制する効果がある。そのため、該液体組成物を用いてＩＧＺＯ上に形成された銅または銅を主成分とする金属化合物をエッチングする際に、ＩＧＺＯへのダメージを抑えることができる。
これらの中でも、本発明においては、（Ｃ）成分として、ホスホン酸類及びリン酸エステル類を用いることが好ましく、ホスホン酸類を用いることが特に好ましい。一般的に、低ｐＨ領域では、ＩＧＺＯが腐食しやすいことが知られているが、ホスホン酸類を用いることにより、ｐＨが２．５以下という低ｐＨ領域においてもＩＧＺＯへのダメージを効果的に抑制することができる。
Ｃ成分のうち、ホスホン酸類としては、アミノメチルホスホン酸、ｎ−ヘキシルホスホン酸、１−オクチルホスホン酸、アミノトリ（メチレンホスホン酸）、ヒドロキシエチリデン−１，１−ビスホスホン酸、Ｎ，Ｎ，Ｎ'，Ｎ'−エチレンジアミンテトラキス（メチレンホスホン酸）、１，２−プロパンジアミンテトラ（メチレンホスホン酸）、ジエチレントリアミンペンタ（メチレンホスホン酸）、ビス（ヘキサメチレン）トリアミンペンタ（メチレンホスホン酸）、ペンタエチレンヘキサミンオクタ（メチレンホスホン酸）などが好ましく挙げられる。
Ｃ成分のうち、リン酸エステル類としては、モノエチルホスフェート、ジエチルホスフェート、エチレングリコールホスフェートなどが好ましく挙げられる。
ホスホン酸類、リン酸エステル類、１Ｈ−テトラゾール−１−酢酸、１Ｈ−テトラゾール−５−酢酸、４−アミノ−１，２，４−トリアゾールからなる群より選ばれる化合物は単独で、あるいは複数を混合して用いることができる。好ましくは、アミノトリ（メチレンホスホン酸）、１，２−プロパンジアミンテトラ（メチレンホスホン酸）、ジエチレントリアミンペンタ（メチレンホスホン酸）、ビス（ヘキサメチレン）トリアミンペンタ（メチレンホスホン酸）であり、なかでもアミノトリ（メチレンホスホン酸）、ジエチレントリアミンペンタ（メチレンホスホン酸）が好ましい。
【００１９】
該液体組成物中のＣ成分の含有量は、好ましくは０．００１質量％以上であり、より好ましくは０．０１質量％以上であり、さらに好ましくは０．０２質量％以上であり、特に好ましくは０．０５質量％以上である。Ｃ成分の含有量が上記の場合には、インジウムとガリウムと亜鉛および酸素からなる酸化物へのダメージを抑えることができる。また一方で、Ｃ成分の含有量は経済的な観点から、好ましくは５質量％以下であり、より好ましくは１質量％以下であり、さらに好ましくは０．５質量％以下であり、特に好ましくは０．１質量％以下である。
【００２０】
（Ｄ）水
本発明の液体組成物で用いられる水としては、特に制限されることはないが、蒸留、イオン交換処理、フイルター処理、各種吸着処理などによって、金属イオンや有機不純物、パーティクル粒子などが除去された水が好ましく、特に純水、または超純水が好ましい。
【００２１】
本発明の液体組成物は、必要に応じて過酸化水素安定剤を含有することができる。過酸化水素安定剤としては、通常、過酸化水素の安定剤として用いられるものであれば制限なく使用することが可能であるが、フェニル基を有する過酸化水素安定剤が好ましい。
フェニル基を有する過酸化水素安定剤としては、フェニル尿素、フェニルグリコール、フェニルエチレングリコール、フェノールスルホン酸、アセトアニリド、フェナセチン、アセトアミドフェノール、ヒドロキシ安息香酸、ｐ−アミノ安息香酸、ｐ−アミノフェノール、３，５−ジアミノ安息香酸、スルファニル酸、アニリン、Ｎ−メチルアニリン、８−ヒドロキシキノリン、ｏ−アセトトルイド、ｍ−アセトトルイド、ジフェニルアミン、フェノール、アニソールが好ましく挙げられ、さらに好ましくはフェニル尿素、フェニルグリコール、フェニルエチレングリコール、フェノールスルホン酸であり、なかでもフェニル尿素、フェニルグリコールが特に好ましい。
これらを単独で、あるいは複数を混合して用いることができる。
【００２２】
過酸化水素安定剤の含有量は、その添加効果が十分に得られれば良く、特に制限はないが、好ましくは０．０１質量％以上であり、より好ましくは０．０２質量％以上であり、さらに好ましくは０．０３質量％以上であり、好ましくは０．５質量％以下であり、より好ましくは０．３質量％以下であり、さらに好ましくは０．１質量％以下である。例えば、過酸化水素安定剤の含有量は、好ましくは０．０１〜０．５質量％であり、より好ましくは０．０２〜０．３質量％、さらに好ましくは０．０３〜０．１質量％である。
【００２３】
本発明の液体組成物は、所望のｐＨ値を得るため、必要に応じてｐＨ調整剤を含有することができる。ｐＨ調整剤としては、アンモニア水、水酸化ナトリウム、水酸化カリウム、水酸化テトラメチルアンモニウムなどが好ましく挙げられ、これらを単独で、あるいは複数を混合して用いることができる。
本発明の液体組成物のｐＨ値の上限は５以下である。ｐＨ値が５を上回る場合には、過酸化水素の安定性が低下し、また銅または銅を主成分とする金属化合物のエッチングレートが低下するため好ましくない。また本発明の液体組成物のｐＨ値の下限には、制限は無いが、装置材質や周辺部材へのダメージを抑える観点から、好ましくはｐＨ値が０以上、より好ましくは１以上である。ｐＨ値が上記の場合であれば、銅または銅を主成分とする金属化合物、モリブデンまたはモリブデンを主成分とする金属化合物に対して良好なエッチングレートを得ることができる。
【００２４】
本発明のエッチング液は、上記した成分のほか、エッチング液に通常用いられる各種添加剤をエッチング液の効果を害しない範囲で含むことができる。例えば、アゾール化合物やｐＨ緩衝剤などを用いることができる。
【００２５】
＜エッチング方法＞
本発明のエッチング方法におけるエッチング対象物は、ＩＧＺＯ上に形成された銅または銅を主成分とする金属化合物である。本発明のエッチング方法によれば、ＩＧＺＯへのダメージを抑えて、銅または銅を主成分とする金属化合物を良好なエッチングレートでエッチングすることができる。
また、本発明のエッチング方法におけるエッチング対象物は、ＩＧＺＯ上に形成されたモリブデンまたはモリブデンを主成分とする金属化合物である。本発明のエッチング方法によればＩＧＺＯへのダメージを抑えて、モリブデンまたはモリブデンを主成分とする金属化合物を良好なエッチングレートでエッチングすることができる。
なお、本明細書において、「銅を主成分とする金属化合物」とは、銅を金属化合物中に５０質量％以上、好ましくは６０質量％以上、より好ましくは７０質量％以上含有する金属化合物を意味する。また、「モリブデンを主成分とする金属化合物」とは、モリブデンを金属化合物中に５０質量％以上、好ましくは６０質量％以上、より好ましくは７０質量％以上含有する金属化合物を意味する。
【００２６】
本発明のエッチング方法は、本発明の液体組成物、すなわち（Ａ）過酸化水素、（Ｂ）フッ素原子を含有しない酸、（Ｃ）ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上、および（Ｄ）水を含み、かつｐＨ値が５以下であることを特徴とする液体組成物とエッチング対象物とを接触させる工程を有するものである。本発明の液体組成物については、＜液体組成物＞において述べたとおりである。
銅または銅を主成分とする金属化合物としては、銅（金属）や銅合金、あるいは酸化銅、窒化銅などが挙げられる。モリブデンまたはモリブデンを主成分とする金属化合物としては、モリブデン（金属）やモリブデン合金、あるいは酸化モリブデン、窒化モリブデンなどが挙げられる。
【００２７】
本発明のエッチング方法において、エッチング対象物として銅または銅を主成分とする金属化合物を単独でエッチングしても良いし、モリブデンまたはモリブデンを主成分とする金属化合物を単独でエッチングしても良い。また、銅または銅を主成分とする金属化合物と、モリブデンまたはモリブデンを主成分とする金属化合物とを一括で同時にエッチングしても良い。本発明のエッチング方法によれば、ＩＧＺＯへのダメージを抑えて、銅または銅を主成分とする金属化合物と、モリブデンまたはモリブデンを主成分とする金属化合物とを良好なエッチングレートで一括エッチングすることができる。
【００２８】
本発明のエッチング方法においてエッチング対象物である銅または銅を主成分とする金属化合物やモリブデンまたはモリブデンを主成分とする金属化合物は、その形状に制限はないが、銅または銅を主成分とする金属化合物やモリブデンまたはモリブデンを主成分とする金属化合物をフラットパネルディスプレイのＴＦＴアレイパネル上の配線材料として用いる場合には、薄膜形状であることが好ましい。例えば、酸化ケイ素等の絶縁膜上にＩＧＺＯをパターニングした後、銅または銅を主成分とする金属化合物の薄膜を形成し、その上にレジストを塗布し、所望のパターンマスクを露光転写し、現像して所望のレジストパターンを形成したものをエッチング対象物とする。またエッチング対象物は、銅または銅を主成分とする金属化合物の薄膜と、モリブデンまたはモリブデンを主成分とする金属化合物の薄膜とからなる積層構造であっても良い。その場合、銅または銅を主成分とする金属化合物の薄膜と、モリブデンまたはモリブデンを主成分とする金属化合物の薄膜とからなる積層構造を一括で同時にエッチングすることができる。
【００２９】
本発明におけるＩＧＺＯは、本質的にインジウムとガリウムと亜鉛および酸素からなる酸化物であれば特に制限はない。インジウム、ガリウム、亜鉛の原子比にも特に制限はないが、通常、Ｉｎ／（Ｉｎ＋Ｇａ＋Ｚｎ）＝０．２〜０．８、Ｇａ／（Ｉｎ＋Ｇａ＋Ｚｎ）＝０．０５〜０．６、Ｚｎ／（Ｉｎ＋Ｇａ＋Ｚｎ）＝０．０５〜０．６の範囲である。また、インジウムとガリウムと亜鉛および酸素以外の微量元素（Ｍとして表記）が含まれていても良いが、微量元素の原子比がＭ／（Ｉｎ＋Ｇａ＋Ｚｎ＋Ｍ）＜０．０５であることが好ましい。また、酸化物がアモルファス構造であっても結晶性を有していても良い。
【００３０】
エッチング対象物と液体組成物との接触温度は、１０〜７０℃の温度が好ましく、２０〜６０℃がより好ましく、２０〜５０℃が特に好ましい。１０〜７０℃の温度範囲の時、良好なエッチングレートが得られる。さらに上記温度範囲でのエッチング操作は装置の腐食を抑制することができる。液体組成物の温度を高くすることで、エッチングレートは上昇するが、水の蒸発等による液体組成物の組成変化が大きくなることなども考慮した上で、適宜最適な処理温度を決定すれば良い。
【００３１】
エッチング対象物に液体組成物を接触させる方法には特に制限はなく、例えば液体組成物を滴下（枚葉スピン処理）やスプレーなどの形式により対象物に接触させる方法や、対象物を液体組成物に浸漬させる方法など通常のウェットエッチング方法を採用することができる。
【実施例】
【００３２】
以下に本発明の実施例と比較例によりその実施形態と効果について具体的に説明するが、本発明はこれら実施例に限定されるものではない。
【００３３】
１．各種金属（配線材料）のエッチングレートの測定
ガラス基板上にスパッタ法により成膜した銅（Ｃｕ）／モリブデン（Ｍｏ）積層膜およびＭｏ単層ベタ膜を用いて、表１および表２に示した液体組成物によるＣｕ、Ｍｏのエッチングレートを測定した。エッチングは、上記基板を３５℃に保った液体組成物に静置浸漬する方法で行った。エッチング前後の膜厚は蛍光Ｘ線分析装置ＳＥＡ１２００ＶＸ（Ｓｅｉｋｏ Ｉｎｓｔｒｕｍｅｎｔｓ Ｉｎｃ．製）を用いて測定し、その膜厚差をエッチング時間で除することによりエッチングレートを算出した。評価結果を以下の基準で表記した。
Ｅ：エッチングレート１００〜１０００ｎｍ／ｍｉｎ未満
Ｇ：エッチングレート３０〜１００ｎｍ／ｍｉｎ未満または１０００〜５０００ｎｍ／ｍｉｎ未満
Ｆ：エッチングレート５〜３０ｎｍ／ｍｉｎ未満または５０００〜１００００ｎｍ／ｍｉｎ未満
Ｐ：エッチングレート５ｎｍ／ｍｉｎ未満または１００００ｎｍ／ｍｉｎ以上
なお、ここでの合格はＥ、ＧおよびＦである。
【００３４】
２．ＩＧＺＯのエッチングレートの測定
ガラス基板上にインジウム（Ｉｎ）、ガリウム（Ｇａ）、亜鉛（Ｚｎ）および酸素（Ｏ）の元素比が１：１：１：４であるＩＧＺＯ膜を膜厚５００Åでスパッタ法により形成し、その後、表１および表２に示した液体組成物を用いてエッチングレート測定を実施した。エッチングは、上記基板を３５℃に保った液体組成物に静置浸漬する方法で行った。エッチング前後の膜厚を光学式薄膜特性測定装置ｎ＆ｋ Ａｎａｌｙｚｅｒ １２８０（ｎ＆ｋ Ｔｅｃｈｎｏｌｏｇｙ Ｉｎｃ．製）により測定し、その膜厚差をエッチング時間で除することによりエッチングレートを算出した。さらに、Ｃ成分として、ホスホン酸類、リン酸エステル類、１Ｈ−テトラゾール−１−酢酸、１Ｈ−テトラゾール−５−酢酸および４−アミノ−１，２，４−トリアゾールからなる群より選ばれる１種以上の化合物を添加したときのエッチングレートと、Ｃ成分を添加していないときのエッチングレートの比を算出した。評価結果を以下の基準で表記した。
Ｅ：エッチングレート比（Ｃ成分有／Ｃ成分無）＝０．１未満
Ｇ：エッチングレート比（Ｃ成分有／Ｃ成分無）＝０．１〜０．２未満
Ｆ：エッチングレート比（Ｃ成分有／Ｃ成分無）＝０．２〜０．５未満
Ｐ：エッチングレート比（Ｃ成分有／Ｃ成分無）＝０．５以上
なお、ここでの合格はＥ、ＧおよびＦである。
【００３５】
実施例１
容量１００ｍｌのポリプロピレン容器に純水を７９．９９ｇおよび７０％硝酸（和光純薬工業株式会社製）を２．８６ｇ投入した。さらに、アミノメチルホスホン酸（ＭＰ Ｂｉｏｍｅｄｉｃａｌｓ，Ｉｎｃ．製）を０．１０ｇ添加した後、３５％過酸化水素（三菱ガス化学株式会社製）を１４．２９ｇ加え、これを攪拌して各成分をよく混合した。最後にｐＨ値が１．０になるように４８％水酸化カリウム（関東化学株式会社製）を２．７６ｇ添加し、液体組成物を調製した。得られた液体組成物の過酸化水素の配合量は５質量％であり、硝酸の配合量は２質量％、アミノメチルホスホン酸の配合量は０．１０質量％、水酸化カリウムの配合量は１．３３質量％であった。
得られた液体組成物を用いて上記の評価を実施し、得られた結果を表１に示す。
【００３６】
実施例２〜１３
実施例１において、Ｃ成分の種類とｐＨ値を表１に示される通りとした以外は、実施例１と同様にして液体組成物を調製し、該液体組成物を用いて上記の評価を実施した。得られた結果を表１に示す。
【００３７】
実施例１４〜１８
実施例１において、過酸化水素濃度、硝酸濃度、Ｃ成分の種類および濃度を表１に示される通りとした以外は、実施例１と同様にして液体組成物を調製し、該液体組成物を用いて上記の評価を実施した。得られた結果を表１に示す。
【００３８】
実施例１９、２０
実施例１において、Ｃ成分の種類とｐＨ値を表１に示される通りとし、さらに酢酸を添加した以外は、実施例１と同様にして液体組成物を調製し、該液体組成物を用いて上記の評価を実施した。得られた結果を表１に示す。
【００３９】
実施例２１〜２６
実施例１において、Ｂ成分を硫酸とし、Ｃ成分の種類とｐＨ値を表１に示される通りとした以外は、実施例１と同様にして液体組成物を調製し、該液体組成物を用いて上記の評価を実施した。得られた結果を表１に示す。
【００４０】
実施例２７、２８
実施例１において、Ｂ成分を硫酸および酢酸とし、Ｃ成分の種類とｐＨ値を表１に示される通りとした以外は、実施例１と同様にして液体組成物を調製し、該液体組成物を用いて上記の評価を実施した。得られた結果を表１に示す。
【００４１】
実施例２９〜３１
実施例１において、Ｂ成分を塩酸とし、Ｃ成分の種類を表１に示される通りとした以外は、実施例１と同様にして液体組成物を調製し、該液体組成物を用いて上記の評価を実施した。得られた結果を表１に示す。
実施例３２
実施例１において、過酸化水素濃度、Ｂ成分およびＣ成分を表３に示される通りにし、その他の成分として、Ｎ，Ｎ−ジエチル−１，３−プロパンジアミン、５−アミノ−１Ｈ−テトラゾールおよびフェニル尿素を添加した以外は、実施例１と同様にして液体組成物を調製し、該液体組成物を用いて上記の評価を実施した。
【００４２】
比較例１〜１２
実施例１において、液体組成物の組成およびｐＨ値を表２に示される組成とした以外は、実施例１と同様にして液体組成物を調製し、該液体組成物を用いて上記の評価を実施した。得られた結果を表２に示す。
【００４３】
比較例１３
実施例１において、過酸化水素濃度、Ｃ成分およびｐＨ値を表２に示される通りとし、Ｂ成分を含有せず、フッ化アンモニウムおよび５−アミノ−１Ｈ−テトラゾールを添加した以外は、実施例１と同様にして液体組成物を調製し、該液体組成物を用いて上記の評価を実施した。得られた結果を表２に示す。
【００４４】
比較例１４
実施例１において、過酸化水素濃度およびｐＨ値を表２に示される通りとし、Ｂ成分およびＣ成分を含有せず、アンモニア水を添加した以外は、実施例１と同様にして液体組成物を調製し、該液体組成物を用いて上記の評価を実施した。得られた結果を表２に示す。
比較例１５
Ｃ成分を添加せず、５−アミノ−１Ｈ−テトラゾールを添加した以外は、実施例１と同様にして液体組成物を調製し、該液体組成物を用いて上記の評価を実施した。得られた結果を表２に示す。
比較例１６
Ｃ成分を添加しなかった以外は、実施例３２と同様にして液体組成物を調製し、該液体組成物を用いて上記の評価を実施した。得られた結果を表２に示す。
【００４５】
上記実施例１〜３２から、本発明の液体組成物は、インジウムとガリウムと亜鉛および酸素からなる酸化物へのダメージを抑えて、インジウムとガリウムと亜鉛および酸素からなる酸化物上に形成された銅または銅を主成分とする金属化合物およびモリブデンまたはモリブデンを主成分とする金属化合物を良好なエッチングレートでエッチングできることが分かる。
一方、上記比較例１〜１２から、液体組成物がＣ成分を含有していないとインジウムとガリウムと亜鉛および酸素からなる酸化物へのダメージを十分に抑えられないことが分かる。また、上記比較例１３から、液体組成物がＣ成分を含有していてもフッ化アンモニウムおよび５−アミノ−１Ｈ−テトラゾールを含有するとインジウムとガリウムと亜鉛および酸素からなる酸化物へのダメージを十分に抑えられないことが分かる。さらに、上記比較例１４から、液体組成物がＣ成分を含有せず、アンモニアを含有し、ｐＨ値が高いとインジウムとガリウムと亜鉛および酸素からなる酸化物へのダメージを十分に抑えられないことが分かる。さらに、上記比較例１５および１６から、液体組成物がＣ成分を含有せず、５−アミノ−１Ｈ−テトラゾールを含有すると、インジウムとガリウムと亜鉛および酸素からなる酸化物へのダメージを十分に抑えられないことが分かる。
【産業上の利用可能性】
【００４６】
本発明の液体組成物は、ＩＧＺＯへのダメージを抑えて、ＩＧＺＯ上に形成された銅または銅を主成分とする金属化合物を良好なエッチングレートでエッチングできることから、ＴＦＴ製造工程において、ＩＧＺＯ上に保護膜を設ける従来のエッチストッパ型構造から保護層を必要としないバックチャネルエッチ型構造に変更することが可能となるため、製造工程の簡略化と製造コストを大幅に低減することができ、高い生産性を実現することができる。
【符号の説明】
【００４７】
１：ガラス
２：ゲート電極
３：ゲート絶縁膜
６ａ：ソース電極
６ｂ：ドレイン電極
７：保護層
８：透明電極
９：ＩＧＺＯ半導体層
１０：エッチングストッパ層
【００４８】
【表１−１】
0006657770.tif 000002
【表１−２】
0006657770.tif 000003
【００４９】
【表２−１】
0006657770.tif 000004
【００５０】
【表２−２】
0006657770.tif 000005
【００５１】
【表３】
0006657770.tif 000006
【図１】
0006657770.tif 000007
【図２】
0006657770.tif 000008